(57)【要約】【課題】本発明は、複雑な表面形状を有する加飾樹脂成形品の形状に十分に追従し得る三次元成形性を備えた加飾シートを提供する。【解決手段】  少なくとも、基材層と、プライマー層と、金属薄膜層とがこの順に積層された積層体からなり、  前記プライマー層は、ガラス転移点が−３０℃〜８０℃の樹脂の硬化物を含む、加飾シート。【選択図】なし【特許請求の範囲】
【請求項１】
少なくとも、基材層と、プライマー層と、金属薄膜層とがこの順に積層された積層体からなり、
前記プライマー層は、ガラス転移点が−３０℃〜８０℃の樹脂の硬化物を含む、加飾シート。
【請求項２】
曲部を有する樹脂成形品の加飾用途に用いられ、
前記曲部が、前記加飾シートに対して最大延伸倍率１５０％以上の延伸を必要とする形状である、請求項１に記載の加飾シート。
【請求項３】
前記ガラス転移点が−３０℃〜８０℃の樹脂が、ポリエステル系樹脂、ポリウレタン系樹脂、ポリアクリル系樹脂、及びポリオレフィン系樹脂からなる群から選択された少なくとも１種である、請求項１または２に記載の加飾シート。
【請求項４】
前記ガラス転移点が−３０℃〜８０℃の樹脂が、ポリオール樹脂であり、
前記プライマー層が、前記ポリオール樹脂とイソシアネート化合物との硬化物により形成されている、請求項１〜３のいずれかに記載の加飾シート。
【請求項５】
前記ポリオール樹脂が、ポリエステルポリオールである、請求項４に記載の加飾シート。
【請求項６】
前記イソシアネート化合物が、脂肪族イソシアネート化合物である、請求項４または５に記載の加飾シート。
【請求項７】
前記基材層と前記プライマー層との間に接着層を有する、請求項１〜６のいずれかに記載の加飾シート。
【請求項８】
前記接着層が、塩素系樹脂を含む、請求項７に記載の加飾シート。
【請求項９】
前記金属薄膜層が、スズ、インジウム、クロム、アルミニウム、ニッケル、銅、銀、金、白金、亜鉛、及びこれらのうち少なくとも１種を含む合金からなる群から選択された少なくとも１種の金属により形成されている、請求項１〜８のいずれかに記載の加飾シート。
【請求項１０】
前記金属薄膜層の上に表面保護層がさらに積層されている、請求項１〜９のいずれかに記載の加飾シート。
【請求項１１】
前記金属薄膜層の上に透明フィルム層がさらに積層されている、請求項１〜１０のいずれかに記載の加飾シート。
【請求項１２】
前記プライマー層が、着色剤をさらに含む、請求項１〜１１のいずれかに記載の加飾シート。
【請求項１３】
少なくとも、成形樹脂層と、基材層と、プライマー層と、金属薄膜層とがこの順に積層された積層体からなり、
前記プライマー層は、ガラス転移点が−３０℃〜８０℃の樹脂の硬化物を含む、加飾樹脂成形品。
【請求項１４】
請求項１〜１２のいずれかに記載の加飾シートを真空成形型により予め立体形状に成形する真空成形工程、
前記真空成形された加飾シートの余分な部分をトリミングして成形シートを得るトリミング工程、及び
前記成形シートを射出成形型に挿入し、前記射出成形型を閉じ、流動状態の樹脂を前記射出成形型内に射出して前記樹脂と前記成形シートとを一体化する一体化工程、
を備える、加飾樹脂成形品の製造方法。
【請求項１５】
前記加飾樹脂成形品が曲部を有し、
前記真空成形工程及び前記一体化工程の少なくとも一方の工程において、前記曲部に位置する加飾シートを最大延伸倍率１５０％以上に延伸する、請求項１４に記載の加飾樹脂成形品の製造方法。
【発明の詳細な説明】
【技術分野】
【０００１】
本発明は、金属調の意匠を有する加飾シートに関する。さらに、本発明は、当該加飾シートを利用した加飾樹脂成形品に関する。
【背景技術】
【０００２】
従来、車両内外装部品、建材内装材、家電筐体等に金属調の意匠を付与するために、樹脂の表面に金属めっき、金属塗装などを施した部材が用いられている。しかしながら、金属めっき、金属塗装などを行う場合、金属を含む廃水の処理、溶媒蒸気に対する対策などを行う必要がある。また、一般に、これらの部材の歩留まりは良くない。
【０００３】
そこで、近年、これらの部材として、金属調を有する加飾シートを樹脂成形品の表面に積層させた加飾樹脂成形品が使用されている。加飾樹脂成形品の製造には、予め意匠が付与された加飾シートを、射出成形によって樹脂と一体化させる成形法などが用いられている。
【０００４】
加飾樹脂成形品には、三次元曲面等の複雑な表面形状を有するものがある。このため、加飾シートには、複雑な表面形状を有する加飾樹脂成形品の形状に十分に追従し得る三次元成形性が求められる。特に、金属調を有する加飾シートにおいては、樹脂により形成された樹脂層（例えば基材層、接着層など）と金属により形成された金属薄膜層との密着性の低さが問題となりやすい。樹脂層と金属薄膜層との密着性が低いことにより、加飾シートの成形時などにおいて、樹脂層と金属薄膜層との間に剥がれ、浮きなどが生じる場合がある。
【０００５】
例えば、特許文献１には、金属蒸着転写材の金属蒸着層と接着印刷層との密着性を高めるために、樹脂により形成された後アンカー層を設けることが開示されている。しかしながら、近年、特に複雑な加飾樹脂成形品の形状に追従できる加飾シートが求められており、このような加飾シートは、例えば樹脂成形品の曲部に対応する部分において、最大延伸倍率が１５０％以上にまで延伸される場合がある。これは、金属薄膜層を有する加飾シートの一部が２．５倍以上に引き延ばされることを意味し、非常に厳しい成形条件である。このため、金属薄膜層を有する従来の加飾シートでは、このような複雑な加飾樹脂成形品の形状に追従することができず、加飾シートの成形時などにおいて、樹脂層と金属薄膜層との間などに剥がれ、浮きなどが生じるという問題がある。
【０００６】
このような状況下、複雑な表面形状を有する加飾樹脂成形品の形状に十分に追従し得る三次元成形性を備えた加飾シートが求められている。
【先行技術文献】
【特許文献】
【０００７】
【特許文献１】特許３１２７３９８号公報
【発明の概要】
【発明が解決しようとする課題】
【０００８】
本発明は、複雑な表面形状を有する加飾樹脂成形品の形状に十分に追従し得る、高い三次元成形性を備えた加飾シートを提供することを主な目的とする。
【課題を解決するための手段】
【０００９】
本発明者は、上記のような課題を解決すべく鋭意検討を行った。その結果、基材層と、プライマー層と、金属薄膜層とがこの順に積層された積層体からなる加飾シートにおいて、プライマー層が、ガラス転移点が−３０℃〜８０℃の樹脂の硬化物を含むことにより、加飾シートに対して、複雑な表面形状を有する加飾樹脂成形品の形状に十分に追従し得る高い三次元成形性を付与できることを見出した。本発明は、これらの知見に基づいて、さらに検討を重ねることにより完成された発明である。
【００１０】
すなわち、本発明は、下記に掲げる態様の発明を提供する。
項１．  少なくとも、基材層と、プライマー層と、金属薄膜層とがこの順に積層された積層体からなり、
前記プライマー層は、ガラス転移点が−３０℃〜８０℃の樹脂の硬化物を含む、加飾シート。
項２．  曲部を有する樹脂成形品の加飾用途に用いられ、
前記曲部が、前記加飾シートに対して最大延伸倍率１５０％以上の延伸を必要とする形状である、項１に記載の加飾シート。
項３．  前記ガラス転移点が−３０℃〜８０℃の樹脂が、ポリエステル系樹脂、ポリウレタン系樹脂、ポリアクリル系樹脂、及びポリオレフィン系樹脂からなる群から選択された少なくとも１種である、項１または２に記載の加飾シート。
項４．  前記ガラス転移点が−３０℃〜８０℃の樹脂が、ポリオール樹脂であり、
前記プライマー層が、前記ポリオール樹脂とイソシアネート化合物との硬化物により形成されている、項１〜３のいずれかに記載の加飾シート。
項５．  前記ポリオール樹脂が、ポリエステルポリオールである、項４に記載の加飾シート。
項６．  前記イソシアネート化合物が、脂肪族イソシアネート化合物である、項４または５に記載の加飾シート。
項７．  前記基材層と前記プライマー層との間に接着層を有する、項１〜６のいずれかに記載の加飾シート。
項８．  前記接着層が、塩素系樹脂を含む、項７に記載の加飾シート。
項９．  前記金属薄膜層が、スズ、インジウム、クロム、アルミニウム、ニッケル、銅、銀、金、白金、亜鉛、及びこれらのうち少なくとも１種を含む合金からなる群から選択された少なくとも１種の金属により形成されている、項１〜８のいずれかに記載の加飾シート。
項１０．  前記金属薄膜層の上に表面保護層がさらに積層されている、項１〜９のいずれかに記載の加飾シート。
項１１．  前記金属薄膜層の上に透明フィルム層がさらに積層されている、項１〜１０のいずれかに記載の加飾シート。
項１２．  前記プライマー層が、着色剤をさらに含む、項１〜１１のいずれかに記載の加飾シート。
項１３．  少なくとも、成形樹脂層と、基材層と、プライマー層と、金属薄膜層とがこの順に積層された積層体からなり、
前記プライマー層は、ガラス転移点が−３０℃〜８０℃の樹脂の硬化物を含む、加飾樹脂成形品。
項１４．  項１〜１２のいずれかに記載の加飾シートを真空成形型により予め立体形状に成形する真空成形工程、
前記真空成形された加飾シートの余分な部分をトリミングして成形シートを得るトリミング工程、及び
前記成形シートを射出成形型に挿入し、前記射出成形型を閉じ、流動状態の樹脂を前記射出成形型内に射出して前記樹脂と前記成形シートとを一体化する一体化工程、
を備える、加飾樹脂成形品の製造方法。
項１５．  前記加飾樹脂成形品が曲部を有し、
前記真空成形工程及び前記一体化工程の少なくとも一方の工程において、前記曲部に位置する加飾シートを最大延伸倍率１５０％以上に延伸する、項１４に記載の加飾樹脂成形品の製造方法。
【発明の効果】
【００１１】
本発明の加飾シートによれば、複雑な表面形状を有する加飾樹脂成形品の形状に十分に追従し得る、高い三次元成形性を備えた加飾シート、及び当該加飾シートを利用した加飾樹脂成形品を提供することができる。
【図面の簡単な説明】
【００１２】
【図１】本発明に係る加飾シートの一例の略図的断面図である。
【図２】本発明に係る加飾シートの一例の略図的断面図である。
【図３】本発明に係る加飾シートの一例の略図的断面図である。
【図４】本発明に係る加飾シートの一例の略図的断面図である。
【図５】実施例１で得られた加飾シートを用いて製造した加飾樹脂成形品の耐熱試験後の表面写真である。
【図６】比較例１で得られた加飾シートを用いて製造した加飾樹脂成形品の耐熱試験後の表面写真である。
【発明を実施するための形態】
【００１３】
１．加飾シート
本発明の加飾シートは、少なくとも、基材層と、プライマー層と、金属薄膜層とがこの順に積層された積層体からなり、当該プライマー層が、ガラス転移点が−３０℃〜８０℃の樹脂の硬化物を含むことを特徴とする。本発明の加飾シートにおいては、基材層と金属薄膜層との間に設けられた当該プライマー層が、上記のような特定のガラス転移点を有する樹脂の硬化物を含むことにより、複雑な表面形状を有する加飾樹脂成形品の形状に十分に追従し得る、高い三次元成形性が付与されている。以下、本発明の加飾シートについて詳述する。
【００１４】
加飾シートの積層構造
本発明の加飾シートは、少なくとも、基材層１と、プライマー層３と、金属薄膜層４とをこの順に有する積層構造を有する。本発明の加飾シートにおいて、基材層１とプライマー層３との間には、これらの層間の密着性を高めることなどを目的として、必要に応じて、接着層２を設けてもよい。また、金属薄膜層４の上には、加飾シートの耐傷付き性、耐候性を高めることなどを目的として、必要に応じて、表面保護層５を設けてもよい。また、表面保護層５の下には、表面保護層５とその下に形成される層との密着性を高めることなどを目的として、必要に応じて、第２のプライマー層６を設けてもよい。金属薄膜層４の上には、金属薄膜層４の金属調にさらに光沢性を付与すること等を目的として、必要に応じて、カラークリア層７を設けてもよい。カラークリア層７を設ける場合には、必要に応じて、金属薄膜層５とカラークリア層７との間に第３のプライマー層８を設けてもよい。また、金属薄膜層４の上には、加飾シートの成形性を高めることなどを目的として、必要に応じて、透明フィルム層９などを設けてもよい。さらに、基材層１の下に、第２の接着層１０などを設けてもよい。
【００１５】
本発明の加飾シートの積層構造として、基材層／プライマー層／金属薄膜層がこの順に積層された積層構造；接着層／基材層／プライマー層／金属薄膜層がこの順に積層された積層構造；基材層／接着層／プライマー層／金属薄膜層がこの順に積層された積層構造；基材層／接着層／プライマー層／金属薄膜層／表面保護層がこの順に積層された積層構造；基材層／接着層／プライマー層／金属薄膜層／第２のプライマー層／表面保護層がこの順に積層された積層構造；基材層／接着層／プライマー層／金属薄膜層／カラークリア層／第２のプライマー層／表面保護層がこの順に積層された積層構造；基材層／接着層／プライマー層／金属薄膜層／第３のプライマー層／カラークリア層／第２のプライマー層／表面保護層がこの順に積層された積層構造；基材層／接着層／プライマー層／金属薄膜層／透明フィルム層／第３のプライマー層／カラークリア層／第２のプライマー層／表面保護層がこの順に積層された積層構造；基材層／接着層／プライマー層／金属薄膜層／透明フィルム層／第２のプライマー層／表面保護層がこの順に積層された積層構造；基材層／接着層／プライマー層／金属薄膜層／透明フィルム層／表面保護層がこの順に積層された積層構造；基材層／接着層／プライマー層／金属薄膜層／透明フィルム層がこの順に積層された積層構造などが挙げられる。
【００１６】
図１に、本発明の加飾シートの積層構造の一態様として、基材層／接着層／プライマー層／金属薄膜層／表面保護層がこの順に積層された加飾シートの一例の略図的断面図を示す。図２に、本発明の加飾シートの積層構造の一態様として、基材層／接着層／プライマー層／金属薄膜層／第２のプライマー層／表面保護層がこの順に積層された加飾シートの一例の略図的断面図を示す。図３に、本発明の加飾シートの積層構造の一態様として、基材層／接着層／プライマー層／金属薄膜層／第３のプライマー層／カラークリア層／第２のプライマー層／表面保護層がこの順に積層された加飾シートの一例の略図的断面図を示す。図４に、本発明の加飾シートの積層構造の一態様として、基材層／接着層／プライマー層／金属薄膜層／透明フィルム層／第３のプライマー層／カラークリア層／第２のプライマー層／表面保護層がこの順に積層された加飾シートの一例の略図的断面図を示す。
【００１７】
加飾シートを形成する各層の組成
［基材層１］
基材層１は、本発明の加飾シートにおいて支持体としての役割を果たす樹脂シート（樹脂フィルム）により形成されている。基材層１に使用される樹脂成分については、特に制限されず、三次元成形性や成形樹脂層との相性等に応じて適宜選定すればよいが、好ましくは、熱可塑性樹脂が挙げられる。熱可塑性樹脂としては、具体的には、アクリロニトリル−ブタジエン−スチレン樹脂（以下「ＡＢＳ樹脂」と表記することもある）；アクリロニトリル−スチレン−アクリル酸エステル樹脂；アクリル樹脂；ポリプロピレン、ポリエチレン等のポリオレフィン系樹脂；ポリカーボネート樹脂；塩化ビニル系樹脂；ポリエチレンテレフタラート（ＰＥＴ）等が挙げられる。これらの中でも、ＡＢＳ樹脂が三次元成形性の観点から好ましい。基材層１を形成する樹脂成分としては、１種類のみを用いてもよいし、２種類以上を混合して用いてもよい。また、基材層１は、これら樹脂の単層シートで形成されていてもよく、また同種又は異種樹脂による複層シートで形成されていてもよい。なお、基材層１を複層シートとすることで、加飾シートの三次元成形性を高める手法も考えられるが、本発明の加飾シートにおいては、後述する特定のプライマー層３を有するため、基材層１が単層シートであっても、高い三次元成形性を有する。
【００１８】
基材層１は、後述のプライマー層３または接着層２との密着性を向上させるために、必要に応じて、片面又は両面に酸化法や凹凸化法等の物理的又は化学的表面処理が施されていてもよい。基材層１の表面処理として行われる酸化法としては、例えば、コロナ放電処理、プラズマ処理、クロム酸化処理、火炎処理、熱風処理、オゾン紫外線処理法等が挙げられる。また、基材層１の表面処理として行われる凹凸化法としては、例えばサンドブラスト法、溶剤処理法等が挙げられる。これらの表面処理は、基材層１を構成する樹脂成分の種類に応じて適宜選択されるが、効果及び操作性等の観点から、好ましくはコロナ放電処理法が挙げられる。
【００１９】
また、基材層１には、着色剤などを配合した着色、色彩を整えるための塗装、デザイン性を付与するための模様の形成などがなされていてもよい。
【００２０】
基材層１の厚さは、特に制限されず、加飾シートの用途等に応じて適宜設定されるが、通常５０〜８００μｍ程度、好ましくは１００〜６００μｍ程度、さらに好ましくは２００〜５００μｍ程度が挙げられる。基材層１の厚さが上記範囲内であると、加飾シートに対してより一層優れた三次元成形性、意匠性などを備えさせることができる。
【００２１】
［接着層２］
接着層２は、基材層１と後述のプライマー層３との密着性を向上させるため、必要に応じて、基材層１と金属薄膜層４との間に設けられる層である。
【００２２】
接着層２を形成する樹脂は、基材層１とプライマー層３との密着性を向上させ得るものであれば特に制限はないが、例えば熱可塑性樹脂が挙げられる。熱可塑性樹脂としては、特に制限されないが、例えば、アクリル樹脂；ポリプロピレン，ポリエチレン等のポリオレフィン樹脂；ポリカーボネート樹脂；ＡＢＳ樹脂；ポリエチレンテレフタレート（ＰＥＴ）、ポリエチレンナフタレート（ＰＥＮ）等のポリエステル樹脂；ポリ塩化ビニル、塩素化ポリエチレン、ポリ塩化ビニリデン、エチレン−塩化ビニル共重合体、塩化ビニル−酢酸ビニル共重合体、塩化ビニル−酢酸ビニル−（メタ）アクリル共重合体などのポリ塩化ビニル系樹脂、ポリ塩化プロピレン、塩素化ポリプロピレンなどの塩素系樹脂などが挙げられる。接着層２を形成する樹脂としては、基材層１とプライマー層３との密着性を高める観点から、好ましくは、アクリル樹脂、塩素系樹脂が用いられる。塩素系樹脂としては、基材層１とプライマー層３との密着性を高める観点などからは、好ましくは塩化ビニル樹脂、塩化ビニル−酢酸ビニル共重合体が挙げられ、より好ましくは塩化ビニル−酢酸ビニル共重合体が挙げられる。接着層２を形成する樹脂としては、１種類単独で用いてもよいし、２種類以上を混合して用いてもよい。なお、本発明において、「（メタ）アクリル」とは「アクリル」及び「メタクリル」の総称であり、（メタ）の付く他の類似するものも同様の意である。
【００２３】
接着層２を形成する樹脂として、例えば、アクリル樹脂と塩素系樹脂との混合樹脂を用いる場合、基材層１とプライマー層３との密着性を高める観点からは、接着層２を形成する樹脂におけるアクリル樹脂と塩素系樹脂との質量比は、２０／８０〜８０／２０程度であることが好ましく、３０／７０〜７０／３０程度であることがより好ましい。
【００２４】
塩素系樹脂は高い密着性が得られる点において、接着層２を形成する樹脂として好適であるが、金属薄膜層を構成する金属を酸化して金属薄膜層を退色させてしまうという問題を有する。しかしながら、本発明においては、接着層２と金属薄膜層４との間に後述のプライマー層３が配置されているため、接着層２を形成する樹脂として塩素系樹脂を用いた場合においても、金属薄膜層４の退色が抑制されている。
【００２５】
接着層２が塩素系樹脂を含む場合、塩素系樹脂の酸価は特に限定されないが、基材層１とプライマー層３との密着性をより高める観点からは、１ｍｇＫＯＨ／ｇ以上であることが好ましく、４ｍｇＫＯＨ／ｇ以上であることがより好ましく、６ｍｇＫＯＨ／ｇを超えることがさらに好ましい。本発明においては、酸化の高い塩素系樹脂、例えば酸化が６ｍｇＫＯＨを超える塩素系樹脂により接着層２を形成した場合にも、上述の通りプライマー層３により金属薄膜層４が保護されているため、金属薄膜層４の退色を抑制しつつ、基材層１と金属薄膜層４とを密着性高く接着させ、加飾シートの三次元成形性も高めることができる。ただし、塩素系樹脂の酸価が大きすぎると、金属薄膜層４の退色が促進される場合があるため、通常は１２ｍｇＫＯＨ／ｇ以下とすることが好ましい。
【００２６】
接着層２を設ける場合、接着層２の厚みは、特に制限されないが、基材層１と後述のプライマー層３との密着性を高める観点からは、０．６〜３．５μｍ程度、好ましくは１〜２μｍ程度とすることができる。
【００２７】
接着層２の形成方法は、特に制限されない。接着層２は、例えば、基材層１または後述のプライマー層３のいずれか一方の表面上に上記の樹脂を塗布し、ヒートシールやドライラミネート法などにより形成することができる。
【００２８】
［プライマー層３］
プライマー層３は、本発明の加飾シートに高い三次元成形性を付与し、複雑な表面形状を有する加飾樹脂成形品の形状に十分に追従し得る加飾シートとするために設けられている層である。具体的には、プライマー層３は、本発明の加飾シートが曲部を有する樹脂成形品の加飾用途に用いられる場合に、当該曲部が、本発明の加飾シートに対して、例えば最大延伸倍率１５０％以上、さらには約２００％の延伸を必要とする形状であったとしても、このような形状に追従することを可能とするために設けられる。本発明においては、当該プライマー層３は、ガラス転移点（Ｔｇ）が−３０℃〜８０℃の樹脂の硬化物を含むことを特徴としており、このような特徴により、加飾シートに対して上記のような高い三次元成形性が付与されている。なお、上記の最大延伸倍率の上限値は、好ましくは２５０％程度である。
【００２９】
プライマー層３は、基材層１と金属薄膜層４とを密着させる機能を有する。基材層１とプライマー層３との間に上記の接着層２が設けられている場合は、接着層２が基材層１とプライマー層３とを密着させており、プライマー層３が接着層２と金属薄膜層４とを密着させている。なお、上述の通り、本発明においては、接着層２と金属薄膜層４とが直に接しないようにしてプライマー層３が配置されているため、接着層２と金属薄膜層４とが直に接触することによって生じる金属薄膜層４の退色を効果的に防ぐことができる。
【００３０】
加飾シートの三次元成形性をより高める観点から、プライマー層３は、好ましくはガラス転移点が−２０〜７０℃の樹脂の硬化物を含み、より好ましくはガラス転移点が−１０〜４０℃の樹脂の硬化物を含み、さらに好ましくはガラス転移点が０〜２０℃の樹脂の硬化物を含む。プライマー層３に含まれる樹脂のガラス転移点が低すぎると、金属薄膜層４との密着性が低下し、加飾シートの成形時の加熱などにより各層間で剥がれ、浮きなどが生じる場合があり、さらに、接着層２に塩素系樹脂が含まれる場合は金属薄膜層４が退色しやすくなる。一方、プライマー層３に含まれる樹脂のガラス転移点が高すぎると、加飾シートの成形時の加熱などによりプライマー層３が熱収縮し、加飾シートの各層間において剥がれ、浮きなどが生じる場合がある。なお、本発明において、ガラス転移点（Ｔｇ）は、ＪＩＳ  Ｋ７１２１−１９８７に基づき、示差走査熱量測定（ＤＳＣ）によって得られた値である。
【００３１】
硬化してプライマー層３を形成する樹脂のうち、ガラス転移点（Ｔｇ）が−３０℃〜８０℃の樹脂の含有量としては、好ましくは５０質量％以上、より好ましくは７０質量％以上、さらに好ましくは９０％以上が挙げられる。硬化してプライマー層３を形成する樹脂は、実質的にガラス転移点（Ｔｇ）が−３０℃〜８０℃の樹脂のみであることが特に好ましい。
【００３２】
硬化してプライマー層３を形成する樹脂は、ガラス転移点（Ｔｇ）が−３０℃〜８０℃の範囲にあり、乾燥や化学反応等により硬化して塗膜を形成することができる樹脂であれば、特に制限されず、例えば、熱硬化性樹脂、熱可塑性樹脂などが挙げられ、好ましくはポリエステル系樹脂、ポリウレタン系樹脂、ポリアクリル系樹脂、ポリオレフィン系樹脂などが挙げられる。プライマー層３に含まれる樹脂としては、加飾シートの三次元成形性をより高めつつ、接着層２に塩素系樹脂が含まれる場合における金属薄膜層４の退色を抑制する観点からは、より好ましくはポリエステル系樹脂が挙げられる。ガラス転移点（Ｔｇ）が−３０℃〜８０℃の樹脂は、１種類単独で使用してもよいし、２種類以上を組み合わせて使用してもよい。
【００３３】
上記のポリエステル系樹脂、ポリウレタン系樹脂、ポリアクリル系樹脂、ポリオレフィン系樹脂としては、特に制限されないが、加飾シートの三次元成形性を高め、さらに接着層２に塩素系樹脂が含まれる場合における金属薄膜層４の退色を抑制する観点からは、例えば、ポリエステル系樹脂であるポリエステルポリオール；ポリウレタン系樹脂である、ポリエステルウレタンポリオール、アクリルウレタンポリオールなどのウレタンポリオール；ポリアクリル系樹脂であるアクリルポリオール；ポリオレフィン系樹脂である、ポリエチレンポリオール、ポリプロピレンポリオール、ポリブタジエンポリオール、ポリイソプレンポリオールなどのポリオレフィンポリオールが挙げられる。
【００３４】
ポリエステルポリオールとしては、低分子ジオールとジカルボン酸とを反応させて得られる縮合ポリエステルジオール、ラクトンの開環重合により得られるポリラクトンジオール、ポリカーボネートジオール等が挙げられる。ジカルボン酸としては、例えばコハク酸、アジピン酸、セバシン酸、グルタル酸、アゼライン酸、マレイン酸、フマル酸等の脂肪族ジカルボン酸類、テレフタル酸、イソフタル酸等の芳香族ジカルボン酸類などが挙げられる。また、ラクトンとしては、例えばε−カプロラクトン等が使用される。ポリエステルポリオールの具体例としては、ポリエチレンアジペート、ポリブチレンアジペート、ポリヘキサメチレンアジペート、ポリネオペンチルアジペート、ポリエチレンブチレンアジペート、ポリブチレンヘキサブチレンアジペート、ポリジエチレンアジペート、ポリ（ポリテトラメチレンエーテル）アジペート、ポリエチレンアゼート、ポリエチレンセバケート、ポリブチレンアゼート、ポリブチレンセバケート、ポリヘキサメチレンカーボネートジオール等が挙げられる。
【００３５】
本発明のプライマー層３は、ガラス転移点（Ｔｇ）が−３０℃〜８０℃の上記の樹脂と硬化剤との硬化物により形成されていることが好ましい。また、本発明のプライマー層３は、ガラス転移点（Ｔｇ）が−３０℃〜８０℃のポリオール樹脂と、イソシアネート化合物などからなる硬化剤とによって得られる、反応硬化型のウレタン樹脂により形成されていることがより好ましい。ガラス転移点（Ｔｇ）が−３０℃〜８０℃のポリオール樹脂としては、特に制限されず、例えば、上記で例示したポリエステル系樹脂、ポリウレタン系樹脂、ポリアクリル系樹脂、またはポリオレフィン系樹脂である上記のポリオールなどが挙げられる。
【００３６】
イソシアネート化合物としては、例えば、２，４−トリレンジイソシアネート、２，６−トリレンジイソシアネート、キシレン−１，４−ジイソシアネート、キシレン−１，３−ジイソシアネート、４，４′−ジフェニルメタンジイソシアネート、２，４′−ジフェニルメタンジイソシアネート、２，２′−ジフェニルメタンジイソシアネート、４，４′−ジフェニルエーテルジイソシアネート、ポリメチレンポリフェニレンポリイソシアネート、２−ニトロジフェニル−４，４′−ジイソシアネート、２，２′−ジフェニルプロパン−４，４′−ジイソシアネート、３，３′−ジメチルジフェニルメタン−４，４′−ジイソシアネート、４，４′−ジフェニルプロパンジイソシアネート、ｍ−フェニレンジイソシアネート、ｐ−フェニレンジイソシアネート、ナフチレン−１，４−ジイソシアネート、ナフチレン−１，５−ジイソシアネート、３，３′−ジメトキシジフェニル−４，４′−ジイソシアネートなどの芳香族イソシアネート；１，４−ジイソシアナトブタン、１，５−ジイソシアナトペンタン、１，６−ジイソシアナトヘキサン（１，６−ヘキサメチレンジイソシアネート、ＨＤＩ）、１，６−ジイソシアナト−２，２，４−トリメチルヘキサン、２，６−ジイソシアナトヘキサン酸メチル（リジンジイソシアネート）などの脂肪族イソシアネート；イソホロンジイソシアネート、水素添加キシリレンジイソシアネート、水素添加ジフェニルメタンジイソシアネートなどの脂環式ジイソシアネートなどが挙げられる。加飾シートの成形時の加熱による層間の剥がれなどを抑制する観点からは、これらの中でも、脂肪族イソシアネートが好ましい。硬化剤は、１種類単独で使用してもよいし、２種類以上を組み合わせて使用してもよい。
【００３７】
プライマー層３に上記の硬化剤を使用する場合、硬化剤の含有量としては、特に制限されないが、基材層１と金属薄膜層４との密着性を高めつつ、金属薄膜層４の退色を効果的に抑制する観点からは、プライマー層３を形成する上記の樹脂１００質量部に対して、好ましくは１〜１５質量部程度、より好ましくは３〜１０質量部程度が挙げられる。
【００３８】
プライマー層３を形成するこのような反応硬化型のウレタン樹脂は、１液硬化型及び２液硬化型のいずれでもよく、好ましくは２液硬化型である。
【００３９】
なお、金属薄膜層４の退色をより効果的に抑制する観点からは、プライマー層３は、塩素系樹脂を実質的に含まないことが好ましい。なお、本発明において、プライマー層３が、塩素系樹脂を実質的に含まないとは、例えば、プライマー層３中に含まれる塩素系樹脂の割合が１質量％以下であることをいう。また、プライマー層３を形成する樹脂の酸価は、６ｍｇＫＯＨ／ｇ以下であることが好ましい。
【００４０】
加飾シートの色彩を整えたり、意匠性を向上することなどを目的として、プライマー層３は、上記の樹脂に加えて、着色剤をさらに含んでいてもよい。特に、プライマー層３が、例えば金属薄膜層４と同系色の着色剤を含む場合、金属薄膜層４が退色した場合にも、加飾シートが有する金属調の意匠性の低下を効果的に抑制し得る。このような着色剤としては、プライマー層３に配合されることにより、金属薄膜層４と共に金属調を呈することができるものを適宜選択すればよく、例えば、顔料、染料などを使用することができる。着色剤の具体例としては、カーボンブラック（墨）、鉄黒、チタン白（酸化チタン）、アンチモン白、黄鉛、チタン黄、弁柄、カドミウム赤、群青、コバルトブルーなどの無機顔料、キナクリドンレッド、イソインドリノンイエロー、フタロシアニンブルーなどの有機顔料又は染料、アルミニウム、真鍮などの鱗片状箔片からなる金属顔料、二酸化チタン被覆雲母、塩基性炭酸鉛などの鱗片状箔片からなる真珠光沢（パール）顔料などが挙げられる。プライマー層３を金属調に着色するには、例えば、酸化チタン等の白色系の着色剤をベースに、カーボンブラック等の墨系の着色剤を併用すればよい。また、金属薄膜層４を形成する金属の種類に応じてさらにその他の系統の着色剤を添加し、より金属薄膜層４に近い色を呈するようにするのも好ましい。例えば、スズやクロムは黄色味を帯びたメタリック調を有するため、これらの金属を用いる場合にはさらに黄色系の着色剤を添加してもよく、インジウムやアルミニウムは青白いメタリック調を有するため、これらの金属を用いる場合にはさらに青色系の着色剤を添加してもよい。プライマー層３と金属薄膜層４との密着性と、金属薄膜層４の耐退色性とを両立させる観点からは、プライマー層３を形成する樹脂と着色剤との質量比（樹脂：着色剤）としては、好ましくは９０：１０〜６０：４０程度、より好ましくは８０：２０〜７０：３０程度が挙げられる。
【００４１】
プライマー層３の厚みは、特に制限されないが、加飾シートの三次元成形性を高める観点からは、好ましくは０．５〜３μｍ程度、より好ましくは１〜２μｍ程度が挙げられる。
【００４２】
プライマー層３は、上記の樹脂を含むプライマー組成物を用いて形成される。具体的には、プライマー層３は、プライマー組成物を用いて、グラビアコート、グラビアリバースコート、グラビアオフセットコート、スピンナーコート、ロールコート、リバースロールコート、キスコート、ホイラーコート、ディップコート、シルクスクリーンによるベタコート、ワイヤーバーコート、フローコート、コンマコート、かけ流しコート、刷毛塗り、スプレーコート等の通常の塗布方法や転写コーティング法により形成される。ここで、転写コーティング法とは、薄いシート（フィルム基材）にプライマー層３の塗膜を形成し、その後に加飾シート中の対象となる層表面に被覆する方法である。
【００４３】
［金属薄膜層４］
金属薄膜層４は、プライマー層３の上に設けられ、加飾シートに金属表面と同様な金属調の意匠を付与する層である。
【００４４】
金属薄膜層４を形成する金属としては、加飾シートに金属調の意匠を付与できる金属であれば特に限定されないが、例えば、スズ、インジウム、クロム、アルミニウム、ニッケル、銅、銀、金、白金、亜鉛、及びこれらのうち少なくとも１種を含む合金などが挙げられる。これらの中でも、伸展性に富むとの観点から、好ましくはスズ、インジウム、及びクロムが挙げられる。なお、伸展性に富む金属により金属薄膜層４が形成されていることにより、加飾シートを三次元成形した際にクラックが発生しにくいという利点を有する。金属薄膜層４は、１種類の金属により形成されていてもよく、２種類以上の金属により形成されていてもよい。
【００４５】
金属薄膜層４の形成方法は、特に制限されないが、質感が高く高級感のある金属調の意匠を加飾シートに付与する観点から、例えば、上記の金属を用いた、真空蒸着法、スパッタリング法、イオンプレーティング法などの蒸着法などが好ましい。特に、真空蒸着法は、低コスト、被蒸着体へのダメージが少ないという点で好ましい。蒸着の条件は、用いる金属の溶融温度又は蒸発温度に応じて適宜設定すればよい。また、上記の蒸着法以外に、上記の金属を含むペーストを塗工する方法、上記の金属を用いためっき法などを用いることもできる。
【００４６】
金属薄膜層４の厚さは、特に限定されないが、加飾シートの意匠性や成形性を高める観点などからは、光学濃度（ＯＤ）値が好ましくは０．６〜１．８程度、より好ましくは０．８〜１．４程度が挙げられる。
【００４７】
［表面保護層５］
表面保護層５は、加飾シートの耐傷付き性、耐候性などを高めることを目的として、必要に応じて、加飾シートの最表面に設けられる層である。表面保護層５を形成する素材は、特に限定されないが、通常は樹脂が用いられ、好ましくは電離放射線硬化性樹脂が用いられる。以下、表面保護層５が電離放射線硬化性樹脂により形成される場合について詳述する。
【００４８】
（電離放射線硬化性樹脂）
表面保護層５の形成に使用される電離放射線硬化性樹脂とは、電離放射線を照射することにより、架橋、硬化する樹脂であり、具体的には、分子中に重合性不飽和結合又はエポキシ基を有する、プレポリマー、オリゴマー、及びモノマーなどのうち少なくとも１種を適宜混合したものが挙げられる。ここで電離放射線とは、電磁波又は荷電粒子線のうち、分子を重合あるいは架橋しうるエネルギー量子を有するものを意味し、通常紫外線（ＵＶ）又は電子線（ＥＢ）が用いられるが、その他、Ｘ線、γ線等の電磁波、α線、イオン線等の荷電粒子線も含むものである。電離放射線硬化性樹脂の中でも、電子線硬化性樹脂は、無溶剤化が可能であり、光重合用開始剤を必要とせず、安定な硬化特性が得られるため、表面保護層５の形成において好適に使用される。
【００４９】
電離放射線硬化性樹脂として使用される上記モノマーとしては、分子中にラジカル重合性不飽和基を持つ（メタ）アクリレートモノマーが好適であり、中でも多官能性（メタ）アクリレートモノマーが好ましい。多官能性（メタ）アクリレートモノマーとしては、分子内に重合性不飽和結合を２個以上（２官能以上）、好ましくは３個以上（３官能以上）有する（メタ）アクリレートモノマーであればよい。多官能性（メタ）アクリレートとして、具体的には、エチレングリコールジ（メタ）アクリレート、プロピレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、アリル化シクロヘキシルジ（メタ）アクリレート、イソシアヌレートジ（メタ）アクリレート、トリメチロールプロパントリ（メタ）アクリレート、エチレンオキシド変性トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、プロピオン酸変性ジペンタエリスリトールペンタ（メタ）アクリレート、ジペンタエリスリトールヘキサ（メタ）アクリレート、エチレンオキシド変性ジペンタエリスリトールヘキサ（メタ）アクリレート、カプロラクトン変性ジペンタエリスリトールヘキサ（メタ）アクリレート等が挙げられる。これらのモノマーは、1種単独で使用してもよく、また２種以上を組み合わせて使用してもよい。
【００５０】
また、電離放射線硬化性樹脂として使用される上記オリゴマーとしては、分子中にラジカル重合性不飽和基を持つ（メタ）アクリレートオリゴマーが好適であり、中でも分子内に重合性不飽和結合を２個以上（２官能以上）有する多官能性（メタ）アクリレートオリゴマーが好ましい。多官能性（メタ）アクリレートオリゴマーとしては、例えば、ポリカーボネート（メタ）アクリレート、アクリルシリコーン（メタ）アクリレート、ウレタン（メタ）アクリレート、エポキシ（メタ）アクリレート、ポリエステル（メタ）アクリレート、ポリエーテル（メタ）アクリレート、ポリブタジエン（メタ）アクリレート、シリコーン（メタ）アクリレート、分子中にカチオン重合性官能基を有するオリゴマー（例えば、ノボラック型エポキシ樹脂、ビスフェノール型エポキシ樹脂、脂肪族ビニルエーテル、芳香族ビニルエーテル等）等が挙げられる。ここで、ポリカーボネート（メタ）アクリレートは、例えば、ポリカーボネートポリオールを（メタ）アクリル酸でエステル化することにより得ることができる。アクリルシリコーン（メタ）アクリレートは、シリコーンマクロモノマーを（メタ）アクリレートモノマーとラジカル共重合させることにより得ることができる。ウレタン（メタ）アクリレートは、例えば、ポリエーテルポリオールやポリエステルポリオールとポリイソシアネート化合物の反応によって得られるポリウレタンオリゴマーを、（メタ）アクリル酸でエステル化することにより得ることができる。エポキシ（メタ）アクリレートは、例えば、比較的低分子量のビスフェノール型エポキシ樹脂やノボラック型エポキシ樹脂のオキシラン環に、（メタ）アクリル酸を反応しエステル化することにより得ることができる。また、このエポキシ（メタ）アクリレートを部分的に二塩基性カルボン酸無水物で変性したカルボキシル変性型のエポキシ（メタ）アクリレートも用いることができる。ポリエステル（メタ）アクリレートは、例えば多価カルボン酸と多価アルコールの縮合によって得られる両末端に水酸基を有するポリエステルオリゴマーの水酸基を（メタ）アクリル酸でエステル化することにより、或いは多価カルボン酸にアルキレンオキシドを付加して得られるオリゴマーの末端の水酸基を（メタ）アクリル酸でエステル化することにより得ることができる。ポリエーテル（メタ）アクリレートは、ポリエーテルポリオールの水酸基を（メタ）アクリル酸でエステル化することにより得ることができる。ポリブタジエン（メタ）アクリレートは、ポリブタジエンオリゴマーの側鎖に（メタ）アクリル酸を付加することにより得ることができる。シリコーン（メタ）アクリレートは、主鎖にポリシロキサン結合をもつシリコーンの末端又は側鎖に（メタ）（メタ）アクリル酸を付加することにより得ることができる。これらのオリゴマーは、１種単独で使用してもよく、また２種以上を組み合わせて使用してもよい。
【００５１】
これらの硬化性樹脂は１種単独で使用してもよく、また２種以上を組み合わせて使用してもよい。
【００５２】
（他の添加成分）
表面保護層５を形成する電離放射線硬化性樹脂組成物には、表面保護層５に備えさせる所望の物性に応じて、各種添加剤を配合することができる。この添加剤としては、例えば紫外線吸収剤や光安定剤等の耐候性改善剤、耐摩耗性向上剤、重合禁止剤、架橋剤、赤外線吸収剤、帯電防止剤、接着性向上剤、レベリング剤、チクソ性付与剤、カップリング剤、可塑剤、消泡剤、充填剤、溶剤、着色剤等が挙げられる。これらの添加剤は、常用されるものから適宜選択して用いることができる。また、紫外線吸収剤や光安定剤として、分子内に（メタ）アクリロイル基等の重合性基を有する反応性の紫外線吸収剤や光安定剤を用いることもできる。
【００５３】
（表面保護層５の厚さ）
表面保護層５の硬化後の厚さについては、特に制限されないが、例えば、１〜１０００μｍ、好ましくは１〜５０μｍ、更に好ましくは１〜３０μｍが挙げられる。このような範囲の厚さを満たすと、耐傷付き性、耐候性等の表面保護層としての十分な物性が得られると共に、電離放射線を均一に照射することが可能であるため、均一に硬化することが可能となり、経済的にも有利になる。更に、表面保護層５の硬化後の厚さが前記範囲を充足することによって、加飾シートの三次元成形性が一層向上するため自動車内装用途等の複雑な三次元形状に対して高い追従性を得ることができる。このように、本発明の加飾シートは表面保護層５の厚さを従来のものより厚くしても、十分に高い三次元成形性が得られることから、特に表面保護層５に高い膜厚を要求される部材、例えば車両外装部品等の加飾シートとしても有用である。
【００５４】
（表面保護層５の形成）
表面保護層５の形成は、例えば、電離放射線硬化性樹脂を含む電離放射線硬化性樹脂組成物を調製し、これを塗布し、架橋硬化することにより行われる。なお、電離放射線硬化性樹脂組成物の粘度は、後述の塗布方式により、第２のプライマー層６、金属薄膜層４などの表面に未硬化樹脂層を形成し得る粘度であればよい。
【００５５】
本発明においては、調製された塗布液を、前記厚さとなるように、金属薄膜層４、必要に応じて設けられる後述の第２のプライマー層６などの上に、グラビアコート、バーコート、ロールコート、リバースロールコート、コンマコート等の公知の方式、好ましくはグラビアコートにより塗布し、未硬化樹脂層を形成させる。
【００５６】
このようにして形成された未硬化樹脂層に、電子線、紫外線等の電離放射線を照射して該未硬化樹脂層を硬化させて表面保護層５を形成する。ここで、電離放射線として電子線を用いる場合、その加速電圧については、用いる樹脂や層の厚みに応じて適宜選定し得るが、通常加速電圧７０〜３００ｋＶ程度が挙げられる。
【００５７】
なお、電子線の照射において、加速電圧が高いほど透過能力が増加するため、表面保護層５の下に電子線照射によって劣化しやすい樹脂を使用する場合には、電子線の透過深さと表面保護層５の厚みが実質的に等しくなるように、加速電圧を選定する。これにより、表面保護層５の下に位置する層への余分の電子線の照射を抑制することができ、過剰電子線による各層の劣化を最小限にとどめることができる。
【００５８】
また、照射線量は、表面保護層５の架橋密度が飽和する量が好ましく、通常５〜３００ｋＧｙ（０．５〜３０Ｍｒａｄ）、好ましくは１０〜５０ｋＧｙ（１〜５Ｍｒａｄ）の範囲で選定される。
【００５９】
更に、電子線源としては、特に制限はなく、例えばコックロフトワルトン型、バンデグラフト型、共振変圧器型、絶縁コア変圧器型、直線型、ダイナミトロン型、高周波型等の各種電子線加速器を用いることができる。
【００６０】
電離放射線として紫外線を用いる場合には、波長１９０〜３８０ｎｍの紫外線を含む光線を放射すればよい。紫外線源としては、特に制限されないが、例えば、高圧水銀燈、低圧水銀燈、メタルハライドランプ、カーボンアーク燈等が挙げられる。
【００６１】
かくして形成された表面保護層５には、各種の添加剤を添加することにより、ハードコート機能、防曇コート機能、防汚コート機能、防眩コート機能、反射防止コート機能、紫外線遮蔽コート機能、赤外線遮蔽コート機能等の機能を付与する処理を行ってもよい。
【００６２】
［第２のプライマー層６］
第２のプライマー層６は、表面保護層５とその下に位置する層との密着性を高めることなどを目的として、必要に応じて、表面保護層５の下に設けられる層である。第２のプライマー層６は、例えば、表面保護層５と金属薄膜層４との間、表面保護層５と後述のカラークリア層７との間、表面保護層５と後述の透明フィルム層９との間などに設けられる。第２のプライマー層６を形成する素材は、これらの層間の密着性を向上させ得るものであれば、特に限定されず、例えば、アクリル系樹脂、ポリウレタン系樹脂、アクリル−ウレタン共重合体樹脂、ポリエステル系樹脂などの樹脂が挙げられる。
【００６３】
第２のプライマー層６の厚さは、特に限定されないが、通常０．５〜２．５μｍ程度、好ましくは１〜２μｍ程度である。第２のプライマー層６には、着色剤を混合して、色彩を整えたり、意匠性を向上させることができ、さらには、デザイン的な観点での模様を形成することもできる。第２のプライマー層６の形成方法は、特に制限されないが、例えば、金属薄膜層４、カラークリア層７、透明フィルム層９などのうち、第２のプライマー層６の直下に位置する層の表面上に上記の樹脂を塗布する方法などが挙げられる。また、別途用意した離型用シートの上に上記の樹脂を塗布し、当該樹脂の上から、加飾シートにおいて第２のプライマー層６の下に位置することになる金属薄膜層４などの層をさらに形成した後、離型用シートを剥離することにより形成する方法なども挙げられる。
【００６４】
［カラークリア層７］
カラークリア層７は、金属薄膜層４の金属調にさらに光沢などを持たせること等を目的として、必要に応じて、金属薄膜層４の上に設けられる層である。カラークリア層７を形成する素材としては、特に限定されないが、例えば、着色剤などにより着色された透明樹脂が挙げられる。着色剤としては、特に制限はないが、例えば、着色顔料、染料などが挙げられる。また、透明樹脂としては、特に制限はないが、例えば、アクリル系樹脂、ポリウレタン系樹脂、アクリル−ウレタン共重合体樹脂、ポリエステル系樹脂などが挙げられる。カラークリア層７の厚さは、特に限定されないが、通常０．５〜４μｍ程度、好ましくは１〜３μｍ程度である。カラークリア層７の形成方法は、特に制限されないが、例えば、後述の第３のプライマー層８、後述の透明フィルム層９、金属薄膜層４などのうち、カラークリア層７の直下に位置する層の表面上や、第２のプライマー層６など、第２のカラークリア層７の直上に位置する層の表面上に上記の樹脂を塗布する方法などが挙げられる。
【００６５】
［第３のプライマー層８］
第３のプライマー層８は、カラークリア層７とその下に位置する層との密着性を高めること等を目的として、必要に応じて、カラークリア層７の下に設けられる層である。第３のプライマー層８は、例えば、カラークリア層７と金属薄膜層４との間や、カラークリア層７と後述の透明フィルム層９との間に設けられる。第３のプライマー層８を形成する素材は、これらの層間の密着性を向上させ得るものであれば、特に限定されず、例えば、アクリル系樹脂、ポリウレタン系樹脂、アクリル−ウレタン共重合体樹脂、ポリエステル系樹脂などの樹脂が挙げられる。
【００６６】
第３のプライマー層８の厚さは、特に限定されないが、通常０．５〜２．５μｍ程度、好ましくは１〜２μｍ程度である。第３のプライマー層８には、着色剤を混合して、色彩を整えたり、意匠性を向上させることができ、さらには、デザイン的な観点での模様を形成することもできる。第３のプライマー層８の形成方法は、特に制限されないが、例えば、カラークリア層７の表面上や、後述の透明フィルム層９、金属薄膜層４などのうち、第３のプライマー層８の直下に位置する層の表面上に上記の樹脂を塗布する方法などが挙げられる。
【００６７】
［透明フィルム層９］
透明フィルム層９は、本発明の加飾シートの耐傷付き性や耐候性を高めると共に、成形性を高める支持体としての役割を果たし、必要に応じて、金属薄膜層４の上に設けられる樹脂フィルムである。透明フィルム層９を備えることで成形性が高まり、加飾シートを三次元成形した際に金属薄膜層４にクラックが発生しにくくなるので、伸展性に富むスズ、インジウム、クロム以外の金属（例えばアルミニウムなど）を用いて金属薄膜層４を形成する場合には、透明フィルム層９を備えることが好ましい。透明フィルム層９を形成する樹脂フィルムとしては、加飾シートの成形性を高め、金属薄膜層４による金属調の意匠を隠蔽するものでなければ、特に限定されないが、例えば、ポリエチレンテレフタレート（ＰＥＴ）、ポリエチレンナフタレート（ＰＥＮ）等のポリエステル樹脂、またはアクリル樹脂などのフィルムが挙げられる。透明フィルム層９の厚さは、特に限定されないが、通常１５〜２００μｍ程度、好ましくは３０〜１５０μｍ程度である。透明フィルム層９を形成する方法は、特に制限されないが、例えば、表面保護層５、第２のプライマー層６、カラークリア層７、第３のプライマー層８などのうち、透明フィルム層９の直上に位置する層の表面上や、金属薄膜層４などの第３のプライマー層８の直下に位置する層の表面上に上記の樹脂フィルムを積層する方法などが挙げられる。
【００６８】
［第２の接着層１０］
第２の接着層１０は、加飾シートと成形樹脂との接着性や密着性を向上させることなどを目的として、基材層１の裏面に必要に応じて設けられる層である。第２の接着層１０を形成する樹脂としては、加飾シートと成形樹脂との接着性や密着性を向上させることができるものであれば、特に制限されず、例えば、熱可塑性樹脂または熱硬化性樹脂が用いられる。熱可塑性樹脂としては、例えば、アクリル樹脂、アクリル変性ポリオレフィン樹脂、塩素化ポリオレフィン樹脂、塩化ビニル−酢酸ビニル共重合体、熱可塑性ウレタン樹脂、熱可塑性ポリエステル樹脂、ポリアミド樹脂、ゴム系樹脂などが挙げられる。熱可塑性樹脂は、１種類単独で使用してもよいし、２種類以上を組み合わせて使用してもよい。また、熱硬化性樹脂としては、例えば、ウレタン樹脂、エポキシ樹脂等挙げられる。熱硬化性樹脂は、１種類単独で使用してもよいし、２種類以上を組み合わせて使用してもよい。
【００６９】
第２の接着層１０は必ずしも必要な層ではないが、本発明の加飾シートを、後述する真空圧着法など、予め用意された樹脂成形体上へ貼着による加飾方法に適用することを想定した場合は、設けられていることが好ましい。真空圧着法に用いる場合、上記した各種の樹脂のうち、加圧又は加熱により接着性を発現する樹脂として慣用のものを使用して接着層８を形成することが好ましい。
【００７０】
第２の接着層１０の厚みは、特に制限されないが、例えば、０．１〜３０μｍ程度、好ましくは０．５〜２０μｍ程度、さらに好ましくは１〜８μｍ程度が挙げられる。
【００７１】
２．加飾樹脂成形品
本発明の加飾樹脂成形品は、本発明の加飾シートに成形樹脂を一体化させることにより成形されてなるものである。即ち、本発明の加飾樹脂成形品は、少なくとも、成形樹脂層と、基材層１と、プライマー層３と、金属薄膜層４とがこの順に積層された積層体からなり、当該プライマー層３が、ガラス転移点が−３０℃〜８０℃の上記の樹脂の硬化物を含むことを特徴とする。本発明の加飾樹脂成形品では、必要に応じて、加飾シートに上述の表面保護層５、第２のプライマー層６、カラークリア層７、第３のプライマー層８、透明フィルム層９、第２の接着層１０などの少なくとも１層がさらに設けられていてもよい。
【００７２】
本発明の加飾樹脂成形品は、本発明の加飾シートを用いて、例えば、インサート成形法、射出成形同時加飾法、ブロー成形法、ガスインジェクション成形法等の各種射出成形法により作製される。これらの射出成形法の中でも、好ましくはインサート成形法及び射出成形同時加飾法が挙げられる。また、本発明の加飾樹脂成形品は、真空圧着法等の、予め用意された立体的な樹脂成形体（成形樹脂層）上に、本発明の加飾シートを貼着する加飾方法によっても作製することができる。
【００７３】
インサート成形法では、まず、真空成形工程において、本発明の加飾シートを真空成形型により予め成形品表面形状に真空成形（オフライン予備成形）し、次いで必要に応じて余分な部分をトリミングして成形シートを得る。この成形シートを射出成形型に挿入し、射出成形型を型締めし、流動状態の樹脂を型内に射出し、固化させて、射出成形と同時に樹脂成形物の外表面に加飾シートを一体化させることにより、加飾樹脂成形品が製造される。
【００７４】
より具体的には、下記の工程を含むインサート成形法によって、本発明の加飾樹脂成形品が製造される。
【００７５】
本発明の加飾シートを真空成形型により予め立体形状に成形する真空成形工程、
真空成形された加飾シートの余分な部分をトリミングして成形シートを得るトリミング工程、及び
成形シートを射出成形型に挿入し、射出成形型を閉じ、流動状態の樹脂を射出成形型内に射出して樹脂と成形シートを一体化する一体化工程。
【００７６】
上記の通り、本発明の加飾シートは、高い三次元成形性を有する。このため、例えば、加飾樹脂成形品が曲部を有する場合に、上記の真空成形工程及び一体化工程の少なくとも一方の工程において、当該曲部に位置する加飾シートを最大延伸倍率１５０％以上、さらには約２００％延伸してもよい。なお、上記の最大延伸倍率の上限値は、好ましくは２５０％程度である。
【００７７】
インサート成形法における真空成形工程では、加飾シートを加熱して成形してもよい。この時の加熱温度は、特に限定されず、加飾シートを構成する樹脂の種類や、加飾シートの厚さなどによって適宜選択すればよいが、例えば基材層としてＡＢＳ樹脂フィルムを用いる場合であれば、通常１００〜２５０℃程度、好ましくは１３０〜２００℃程度とすることができる。また、一体化工程において、流動状態の樹脂の温度は、特に限定されないが、通常１８０〜３２０℃程度、好ましくは２２０〜２８０℃程度とすることができる。
【００７８】
また、射出成形同時加飾法では、本発明の加飾シートを射出成形の吸引孔が設けられた真空成形型との兼用雌型に配置し、この雌型で予備成形（インライン予備成形）を行った後、射出成形型を型締めして、流動状態の樹脂を型内に射出充填し、固化させて、射出成形と同時に樹脂成形物の外表面に本発明の加飾シートを一体化させることにより、加飾樹脂成形品が製造される。
【００７９】
より具体的には、下記の工程を含む射出成形同時加飾法によって、本発明の加飾樹脂成形品が製造される。
【００８０】
本発明の加飾シートを、所定形状の成形面を有する可動金型の当該成形面に対し、加飾シートの基材層の表面が対面するように設置した後、当該加飾シートを加熱、軟化させると共に、可動金型側から真空吸引して、軟化した加飾シートを当該可動金型の成形面に沿って密着させることにより、加飾シートを予備成形する予備成形工程、
成形面に沿って密着された加飾シートを有する可動金型と固定金型とを型締めした後、両金型で形成されるキャビティ内に、流動状態の樹脂を射出、充填して固化させることにより樹脂成形体を形成し、樹脂成形体と加飾シートを積層一体化させる一体化工程、及び
可動金型を固定金型から離間させて、加飾シート全層が積層されてなる樹脂成形体を取り出す取出工程。
【００８１】
上記のインサート成形法と同様、射出成形同時加飾法においても、本発明の加飾樹脂成形品が曲部を有する場合に、上記の予備成形工程及び一体化工程の少なくとも一方の工程において、当該曲部に位置する加飾シートを最大延伸倍率１５０％以上、さらには約２００％延伸してもよい。なお、上記の最大延伸倍率の上限値は、好ましくは２５０％程度である。
【００８２】
射出成形同時加飾法の予備成形工程において、加飾シートの加熱温度は、特に限定されず、加飾シートを構成する樹脂の種類や、加飾シートの厚さなどによって適宜選択すればよいが、基材層としてポリエステル樹脂フィルムやアクリル樹脂フィルムを使用する場合であれば、通常７０〜１３０℃程度とすることができる。また、射出成形工程において、流動状態の樹脂の温度は、特に限定されないが、通常１８０〜３２０℃程度、好ましくは２２０〜２８０℃程度とすることができる。
【００８３】
真空圧着法では、まず、上側に位置する第１真空室及び下側に位置する第２真空室からなる真空圧着機内に、本発明の加飾シート及び樹脂成形体を、加飾シートが第１真空室側、樹脂成形体が第２真空室側となるように、且つ加飾シートの基材層１側が樹脂成形体側に向くように真空圧着機内に設置し、２つの真空室を真空状態とする。樹脂成形体は、第２真空室側に備えられた、上下に昇降可能な昇降台上に設置される。次いで、第１の真空室を加圧すると共に、昇降台を用いて成形体を加飾シートに押し当て、２つの真空室間の圧力差を利用して、加飾シートを延伸しながら樹脂成形体の表面に貼着する。最後に２つの真空室を大気圧に開放し、必要に応じて加飾シートの余分な部分をトリミングすることにより、本発明の加飾樹脂成形品を得ることができる。
【００８４】
真空圧着法においては、上記の成形体を加飾シートに押し当てる工程の前に、加飾シートを軟化させて成形性を高めるため、加飾シートを加熱する工程を備えることが好ましい。当該工程を備える真空圧着法は、特に真空加熱圧着法と呼ばれることがある。当該工程における加熱温度は、加飾シートを構成する樹脂の種類や、加飾シートの厚みなどによって適宜選択すればよいが、基材層としてポリエステル樹脂フィルムやアクリル樹脂フィルムを使用する場合であれば、通常６０〜２００℃程度とすることができる。
【００８５】
上記のインサート成形法や射出成形同時加飾法と同様、真空圧着法においても、本発明の加飾樹脂成形品が曲部を有する場合に、当該曲部に位置する加飾シートを最大延伸倍率１５０％以上、さらには約２００％延伸してもよい。なお、上記の最大延伸倍率の上限値は、好ましくは２５０％程度である。
【００８６】
本発明の加飾樹脂成形品において、成形樹脂層は、用途に応じた樹脂を選択して形成すればよい。成形樹脂層を形成する樹脂としては、熱可塑性樹脂であってもよく、また熱硬化性樹脂であってもよい。
【００８７】
熱可塑性樹脂としては、例えば、ポリエチレン、ポリプロピレン等のポリオレフィン系樹脂、ＡＢＳ樹脂、スチレン樹脂、ポリカーボネート樹脂、アクリル樹脂、塩化ビニル系樹脂等が挙げられる。これらの熱可塑性樹脂は、１種単独で使用してもよく、また２種以上を組み合わせて使用してもよい。
【００８８】
また、熱硬化性樹脂としては、例えば、ウレタン樹脂、エポキシ樹脂等が挙げられる。これらの熱硬化性樹脂は、１種単独で使用してもよく、また２種以上を組み合わせて使用してもよい。
【００８９】
本発明の加飾樹脂成形品は、各層の密着性が高く、複雑な形状にも成形可能で、質感が高く高級感のある金属調も備えているので、例えば、自動車等の車両の内装材又は外装材；窓枠、扉枠等の建具；壁、床、天井等の建築物の内装材；テレビ受像機、空調機等の家電製品の筐体；容器等として利用することができる。
【実施例】
【００９０】
以下に、実施例及び比較例を示して本発明を詳細に説明する。ただし、本発明は、実施例に限定されない。
【００９１】
＜実施例１〜１０及び比較例１〜３＞
（加飾シートの作製）
剥離シートとしての２軸延伸ポリエチレンテレフタレートシート（東洋紡績社製のＥ５００１、厚さ２５μｍ）の上に、アクリル−ウレタンブロック共重合樹脂を塗工して、厚さ２μｍの透明な第２のプライマー層を形成した。次に、第２のプライマー層上に、着色剤を含むアクリル−ウレタンブロック共重合樹脂を塗工して、カラークリア層（厚さ２μｍ）及び第３のプライマー層（厚さ２μｍ）を順に形成した。次に、第３のプライマー層の表面上にスズを蒸着して光学濃度値（ＯＤ）が１．２の金属薄膜層を形成した。次に、金属薄膜層の上に、それぞれ、表１に記載の組成及びガラス転移点（Ｔｇ）を有するプライマー層（厚さ２μｍ）を形成した。なお、実施例９及び１０においては、プライマー層の樹脂７０質量部に対して、金属薄膜層と同系色を有する着色剤（酸化チタン、カーボンブラックを含む）を３０質量部配合した。次に、プライマー層の上に、表１に記載の樹脂を厚さ２μｍとなるように塗工して接着層を形成した。次に、接着層の上に厚さ４００μｍのＡＢＳ樹脂からなるシートを接触させて基材層を形成し、剥離層／第２のプライマー層／カラークリア層／第３のプライマー層／金属薄膜層／プライマー層／接着層／基材層がこの順に積層された積層体を得た。次に、この積層体の基材層側に、算術平均粗さＲａが４．０μｍ、十点平均粗さＲｚＪＩＳが１６μｍの梨地柄の入ったステンレス製の金属板を配置し、剥離層側に算術平均粗さＲａが０．０５μｍのステンレス製の鏡面板を配置し、この金属板と鏡面板で積層体を熱プレス成形した。熱プレス成形の条件は、温度１５０℃、圧力０．５ＭＰａ、加熱・加圧時間を１０分間とした。次に、積層体から剥離層を剥離し、プライマー層の表面上に電離放射線硬化性樹脂を、硬化後の厚さが１０μｍとなるようにしてグラビアリバースにて塗布して未硬化の樹脂層を形成した。この未硬化の樹脂層に加速電圧１６５ｋＶ、照射線量５０ｋＧｙ（５Ｍｒａｄ）の電子線を照射して、未硬化の樹脂層を硬化させて表面保護層を形成した。以上のようにして、表１に示されるような構成を有する、基材層／接着層／プライマー層／金属薄膜層／第３のプライマー層／カラークリア層／第２のプライマー層／表面保護層がこの順に積層された加飾シートを得た。なお、電離放射線硬化性樹脂としては、２官能ポリカーボネートアクリレート（重量平均分子量１００００）８０質量部と、６官能ウレタンアクリレートオリゴマー（重量平均分子量６０００）２０質量部との混合物を用いた。また、比較例３では、プライマー層を設けなかった。
【００９２】
（成形性評価試験）
実施例１〜１０及び比較例１〜３の加飾シートを、それぞれ赤外線ヒーターで１６０℃に加熱し、軟化させた。次に、真空成形用型を用い、最大延伸倍率が１５０％になる条件で真空成形し、真空成形用型の内部形状となるように加飾シートを成形した。次に、加飾シートを冷却後、真空成形用型から離型した。離型した加飾シートの表面保護層に割れや白化が全く見られず、真空成形用型の内部形状に良好に追従していたものを、成形性が良好（○）と評価した。離型した加飾シートの表面保護層に割れや白化が見られ、真空成形用型の内部形状に追従できていなかったものを、成形性が悪い（×）と評価した。結果を表１に示す。
【００９３】
（密着性評価試験）
実施例１〜１０及び比較例１〜３の加飾シートを、上記の成形性評価試験と同様の方法で真空成形した。次に、離型した加飾シートの表面保護層の表面に、それぞれカッターナイフを用いて２ｍｍ間隔で縦１０本、横１０本の碁盤状の切れ込みを入れた。次に、切れ込みを入れた部分にニチバン製セロテープ（登録商標）を圧着し、９０°方向に急激剥離した。密着性評価試験の結果、加飾シートに剥離が全くなかったものを、密着性が良好（○）と評価した。加飾シートに切れ込みに沿って極軽微な切れ込みが見られたが実用上問題ないものを、密着性がやや良好（△）と評価した。加飾シートに明らかな剥離がみられたものを、密着性が悪い（×）と評価した。結果を表１に示す。
【００９４】
（耐退色性評価試験）
実施例１〜１０及び比較例１〜３の加飾シートを、上記の成形性評価試験と同様の方法で真空成形した後、それぞれ６０℃、湿度９０％の環境下で７２時間静置した。次に、分光測色計（コニカミノルタ社製のＣＭ−３７００ｄ）を用いて、色差ΔＥ＊ａｂ（ＪＩＳ  Ｚ８７２９−１９９４に規定された国際照明委員会（ＣＩＥ）のＬ＊ａ＊ｂ表色系に準拠している）を測定した。色差ΔＥ＊ａｂは下記式で表される。
ΔＥ＊ａｂ＝√（ΔＬ＊）２＋（Δａ＊）２＋（Δｂ＊）２
なお、色差の基準としては、それぞれ、耐退色性評価試験に供する前の実施例１〜１０及び比較例１〜３の加飾シートを用いた。耐退色性評価試験の結果、色差ΔＥ＊ａｂが３未満の場合に、退色が小さい（○）と評価し、色差ΔＥ＊ａｂが３以上５未満の場合に退色がやや大きい（△）、色差ΔＥ＊ａｂが５以上の場合に、退色が大きい（×）と評価した。結果を表１に示す。
【００９５】
（加飾樹脂成形品の耐熱性試験）
実施例１〜１０及び比較例１〜３の加飾シートを、上記の成形性評価試験と同様の方法で真空成形し、射出成形に用いた。射出樹脂としてＡＢＳ樹脂［日本エイアンドエル（株）製、商品名「クララスチックＭＴＨ−２」］を用い、これを２３０℃にて溶融状態にしてから、キャビティ内に射出した。金型温度が３０℃になった時点で、金型から加飾樹脂成形品を取り出し、それぞれ実施例１〜１０及び比較例１〜３の加飾シートが射出樹脂と一体化した加飾樹脂成形品を得た。次に、得られた加飾樹脂成形品を、それぞれ、１００℃、湿度６５％の環境下で１６８時間静置した後、加飾樹脂成形品の表面を目視で観察し、加飾シートの剥がれの有無を観察した。加飾シートの剥がれが全くないものを○、加飾シートにごく軽微な剥がれはあるが、実用上全く問題ないものを○△、加飾シートに軽微な剥がれはあるが、実用上問題ないものを△、加飾シートの剥がれがあり、実用上問題があるものを×と評価した。結果を表１に示す。また、実施例１及び比較例１の加飾シートを用いて得られた加飾樹脂成形品の耐熱性試験後の表面写真をそれぞれ図５及び図６に示す。
【００９６】
【表１】
2014208432.tif 000002
【００９７】
表１において、「ＨＤＩ」は、１，６−ヘキサメチレンジイソシアネートであり、「ＸＤＩ」は、キシレン−１，３−ジイソシアネートである。
【００９８】
表１に示されるように、ガラス転移点（Ｔｇ）が−３０℃〜８０℃の樹脂の硬化物を含むプライマー層を接着層と金属薄膜層との間に設けた実施例１〜１０の加飾シートにおいては、いずれも成形性、密着性に優れ、金属薄膜層の退色も抑制されていることが明らかとなった。実施例９及び１０の加飾シートは、それぞれ、実施例３及び９の加飾シートのプライマー層に、金属薄膜層と同系色の着色剤を配合したものであるが、実施例９及び１０の加飾シートでは、より優れた耐退色性を有していた。さらに、実施例１〜１０の加飾シートは、加飾樹脂成形品とした後に、加熱した場合にも、剥がれが全く見られないか、実用上問題ない程度の剥がれであった。例えば、図５の写真に示すように、実施例１の加飾シートから得られた加飾樹脂成形品では、耐熱性試験を行った後においても、剥がれは全く見られなかった。これに対して、プライマー層を設けたが、ガラス転移点（Ｔｇ）が８０℃よりも大きい樹脂を用いた比較例１では、成形性が悪く、加飾樹脂成形品を加熱した際の剥がれも実用上問題があった。例えば、図６の写真に示すように、比較例１の加飾シートから得られた加飾樹脂成形品では、耐熱性試験を行った後においては、剥がれ（加飾シートの表面が山状にめくれ上がった部分）があり、加飾シートの基材層が加飾樹脂成形品の表面に露出してしまっており、実用上問題があった。また、プライマー層を設けたが、ガラス転移点（Ｔｇ）が−３０℃よりも小さい樹脂を用いた比較例２では、密着性及び耐退色性の点で劣っていた。さらに、プライマー層を設けなかった比較例３では、金属薄膜層の退色が大きく、加飾樹脂成形品を加熱した際の剥がれも実用上問題があった。
【符号の説明】
【００９９】
１…基材層
２…接着層
３…プライマー層
４…金属薄膜層
５…表面保護層
６…第２のプライマー層
７…カラークリア層
８…第３のプライマー層
９…透明フィルム層
【図１】
2014208432.tif 000003
【図２】
2014208432.tif 000004
【図３】
2014208432.tif 000005
【図４】
2014208432.tif 000006
【図５】
2014208432.tif 000007
【図６】
2014208432.tif 000008